2 L 세 퍼 러블 플라스크 에 폴리비닐 피 롤리 돈 3 . 5 % 메탄올 용액 400 g , 스티렌 42 g , p - 트리 메 톡 시 실릴 스티렌 63 g 을 충전 하 고 , 질소 기류 하 에 있 어서 차분 하 게 교반 하 면서 60 ℃ 로 가온 한다 . 아조 비스 이소부 티 로 니트릴 4 g 을 첨가 하 고 , 12 시간 반응 시킨다 . 반응 종료 후 실온 으로 냉각 시킨 후 , 수산화 칼륨 5 % 수용액 200 g 을 추가 하 고 , 2 시간 60 ℃ 에서 교반 해서 가수 분해 및 가교 반응 을 행했 다 . 또한 , 트리 메티 롤 프로판 트리 글 리시 딜 에 테르 20 g 을 시드 중합 하 고 , 건조 시킨 후 200 ℃ 에서 열 가교 반응 을 행했 다 . 이렇게 해서 입자 표면 에 히드록실기 및 에 폭 시기 를 갖 는 미립자 A 를 얻 었 다 .